FR 2578439 A1 19860912 FR 8503205 A 19850305 Support solide capable de fixer une substance biologique, son procédé de préparation et son utilisation pour L'épuration plasmatique. La présente invention a pour objet un support solide insolubLe capable de fixer une substance biolo- gique, son procédé de préparation par irradiation au moyen de rayonnements ionisants et son utilisation pour L'épuration pLasmatique. De façon plus précise, elle concerne la réa- Lisation de supports polymérisés comportant des fonc- tions chimiques capables de retenir sélectivement une substance biologique. De tels supports sur lesquels sont fixées des substances biologiques, peuvent être utilisés comme adsorbants pour la chromatographie d'af- finité ou pour la récupération ou l'élimination de substances biologiques présentes dans le sang, ce qui les rend utiles pour l'épuration plasmatique. L'épuration plasmatique est une technique de traitement relativement récente qui vise des objectifs thérapeutiques variés. Cette technique consiste à épu- rer le sang d'un patient afin d'extraire de celui-ci des produits indésirables tels que des anticorps dans le cas de malades souffrant de maladies autoimmunes ou de problèmes dûs à une incompatibilité sanguine ou à des réactions de rejet. Jusqu'à présent, pour supprimer ces éléments indésirables, on utilisait les techniques de plasmaphé- rèse qui consistent à substituer en partie le plasma des malades par un plasma étranger ou par des solutions de remplacement. Cependant, ces techniques ne sont pas satisfaisantes, car elles nécessitent L'injection d'un plasma étranger et elles ne permettent pas de maintenir aux taux voulus les éléments plasmatiques constitutifs indispensables. Aussi, les procédés d'épuration direc- te du plasma sanguin ont fait récemment l'objet de nom- breuses recherches, et on a envisagé d'itiLiser dans ce but des phases solides porteuses d'#.éments possédant une affinité spécifique pour l'élément à épurer par exemple des supports solides pour chromatographie d'af- finité tels que la Sépharose et La silice. Cependant, ces supports ne possèdent pas l'ensemble des caracté- ristiques requises pour une épuration "ex vivo". En effet, leurs caractéristiques mécaniques sont insuffi- santes; par ailleurs, la géométrie et La granulométrie de ces supports solides ne sont pas adaptées à L'hémo- dynamique et ils n'ont pas des propriétés suffisantes de biocompatibilité et de biorésistance. Aussi, on s'est orienté plus récemment sur l'utilisation de supports solides constitués par des polymères porteurs d'éléments biofonctionnels, fixés par des liaisons covalentes sur ces supports. La réali- sation de tels supports est décrite en particulier dans le brevet français FR-A-2 534 486 au nom du Commissariat à l'Energie Atomique. Dans ce brevet, on utilise un support inerte constitué par des particules d'une matière polymère de base permettant de conférer au support Les propriétés mécaniques voulues, en particulier la tenue dimension- nelle sous pression, la résistance à l'écrasement, La densité, une bonne inertie physique et physicochimique, l'insolubilité dans la plupart des solvants et un taux de gonflement faible. On greffe ensuite sur ce polymère de base un monomère insaturé porteur d'au moins une fonction chimique capable de former ultérieurement une liaison covalente avec un ligand spécifique de la subs- tance à éliminer ou à extraire. Ce greffage permet ain- si de conférer au polymère de base inerte la faculté de fixer un ligand spécifique de la substance à éliminer ou à extraire. Bien que de tels supports soient satisfai- sants, ils présentent l'inconvénient de nécessiter l'utilisation d'un poLymère de base sous forme particu- laire que l'on soumet ensuite à un greffage, ce qui limite le nombre de sites actifs accessibles pour la fixation du ligand. La présente invention a précisément pour objet un support polymérisé qui ne nécessite pas l'uti- lisation d'une matière polymère de base inerte en par- ticules, et qui peut être fabriqué de façon plus simple tout en conduisant à un produit présentant davantage de sites actifs accessibles pour la fixation d'un ligand, et une structure qui peut être adaptée facilement à l'utilisation envisagée. Selon l'invention, le support solide capable de fixer une substance biologique, se caractérise en ce qu'il est constitué par un copolymère: d'au moins un monomère choisi parmi les monomères acryliques, les monomères méthacryliques et les mono- mères allyliques, porteurs d'au moins une fonction chimique réactive présentant une affinité pour la substance biologique à fixer, et - d'au moins un monomère réticuLant comportant au moins deux fonctions éthyléniques réactives sous rayonne- ments ionisants. Selon l'invention, on entend par fonction chimique réactive présentant une affinité pour la subs- tance biologique à fixer, une fonction susceptible de présenter une interaction physique ou chimique avec la substance biologique à fixer; cette interaction peut être en particulier une interaction ionique. A titre d'exemples de fonctions chimiques réactives suscepti- bles de présenter une affinité pour la substance biolo- gique à fixer, on peut citer les fonctions amine pri- maire, amine secondaire, amine tertiaire, acide car- boxylique, hydroxyle, aldéhyde et amide. Le support polymérisé de l'invention présen- te en particulier l'avantage de ne pas nécessiter le greffage d'un monomère réactif sur un polymère de base inerte. En effet, en choisissant de façon appropriée les conditions de fabrication du copoLymère et Les taux de monomères réticulants et de monomères porteurs de fonctions chimiques réactives ayant une affinité pour la substance bioLogique à fixer, on peut obtenir Les propriétés mécaniques voulues pour l'épuration plasma- tique, en particulier les qualités de tenue dimension- neLle sous pression, de résistance à L'écrasement, de densité, d'inertie chimique et physicochimique, d'in- solubilité dans la plupart des solvants et de taux de gonflement faible. Par ailleurs, on peut obtenir la quantité voulue de sites réactifs, car ceux-ci sont beaucoup plus accessibles que dans le cas d'un polymère de base greffé par un monomère réactif. Généralement, le support comprend: - 30 à 80% en poids dudit ou desdits monomères porteurs d'au moins une fonction chimique réactive présentant une affinité pour la substance biologique à fixer, et - de 20 à 70% en poids dudit ou desdits monomères réti- culants. Les différents monomères entrant dans la com- position du copolymère sont choisis en particulier en fonction de l'utilisation du support et des substances biologiques à fixer sur ce dernier. On précise que l'on entend par "substance biologique" toute molécule ayant une activité biologi- que. A titre d'exemples de telles substances, on peut citer Les anticorps, en particulier les anticorps mono- clonaux, les antigènes, les haptènes, les hormones, les fragments et combinaisons AC-fragments, les drogues, les récepteurs, les stéroïdes, les aminoacides, les peptides, les substrats et les inhibiteurs d'enzymes. L'un des monomères utilisés pour la fabrica- tion du copoLymère doit comporter au moins une fonction chimique réactive présentant une affinité pour la subs- tance biologique à fixer sur le support. Cette affinité peut être obtenue dans la plupart des cas lorsque l'on utilise un monomère insaturé comportant une fonction choisie parmi les fonctions amine primaire, amine se- condaire, amine tertiaire, acide carboxylique, hy- droxyle, aldéhyde et amide. Dans le cas de monomères comportant une fonction amine tertiaire, on obtient une affinité ionique très élevée du copolymère pour la plu- part des substances biologiques à fixer sur le support. A titre d'exemple de monomères insaturés com- portant des fonctions chimiques réactives, suscepti- bles d'être utilisés dans l'invention, on peut citer les acrylates et méthacrylates de dialkylaminoalkyle, par exemple le méthacrylate de diméthylaminoéthyle, les acides acrylique et méthacrylique, l'acroléine, la mé- thacroléine, l'acrylamide, la méthacrylamide, l'ally- lamide, les acrylates et méthacrylates d'éthylène gly- col et de potyéthylène glycol, par exemple l'acrylate d'éthylène glycoL. Le ou les monomères réticulants entrant dans la composition du copolymère sont choisis également en fonction de L'utilisation envisagée. Généralement, on utilise des monomères polyacryliques ou polyméthacry- Liques. A titre d'exemples de monomères réticulants susceptibles d'être utilisés, on peut citer les poly- acrylates et polyméthacrylates de polyols, par exemple le diacrylate d'éthylène glycol, le diacrylate de té- traéthylène glycol, le triacrylate de triméthylol pro- pane, le diméthacrylate d'éthylène glycol, le dimétha- crylate de tétraéthyLène glycol, le triméthacrylate de triméthylol propane, le tétracrylate de pentaérythrol et le tétraméthacryLate de pentaérythrol. Selon un mode préféré de réalisation de l'in- vention, le support est constitué par un copolymère de méthacrylate de diméthyLaminoéthyle et de triméthacry- Late de triméthyloL propane. L'invention a également pour objet un procédé de préparation du support précité. Ce procédé consiste à polymériser au moyen de rayonnements ionisants un mélange de monoméres compre- nant au moins un monomère choisi parmi les monomères acryliques, méthacryliques et alLyliques, porteurs d'au moins une fonction chimique présentant une affini- té pour la substance biologique à fixer, et au moins un monomère réticulant comportant au moins deux fonctions éthyléniques réactives sous rayonnements ionisants. Les rayonnements ionisants susceptibles d'être utilisés sont par exemple les rayonnements ul- traviolets, Les rayonnements X, les rayonnements ", p ou y, et Les faisceaux d'électrons accélérés. On utiLi- se avantageusement Les rayonnements y provenant d'une source de cobaLt 60. La polymérisation peut être réalisée en masse ou en émulsion. Pour effectuer la polymérisation en masse, on soumet un mélange des deux types de monomères sus-men- tionnés éventuellement dissous dans un soLvant, et com- portant les quantités voulues de monoméres à fonction chimique réactive et de monomères réticulants, à une irradiation au moyen de rayonnements ionisants pour ef- fectuer une polymérisation et une réticulation grâce à la présence des monomères réticulants capables de créer un réseau tridimensionnel. Les solvants utilisés peuvent être des sol- vants organiques tels que le méthanol, l'éthanol ou l'acétone. On peut aussi utiliser des solvants aqueux, par exemple de l'eau. Le copolymère obtenu dans ces conditions est ensuite soumis à un broyage et à un tamisage afin d'ob- tenir des particules de copolymère de dimensions appro- pri ées. Lorsque l'on veut réaliser la polymérisation en émulsion, on prépare tout d'abord une première phase constituée par le mélange de monomères en proportions voulues éventuellement dissous dans un solvant appro- prié, puis on disperse cette première phase liquide sous forme d'émulsion dans une second phase liquide im- miscible en mélangeant énergiquement les deux phases et on soumet ensuite l'émulsion à une irradiation au moyen de rayonnements ionisants. Généralement, la première phase est une phase organique et on la met en émulsion dans une phase aqueuse dont le pH est ajusté de façon à éviter le passage des monomères dans la phase aqueuse. On peut aussi ajouter à la phase aqueuse un agent inhi- biteur de la polymérisation des monomères, par exemple du sel de Mohr, ainsi qu'un agent favorisant l'établis- sement de l'émulsion, par exemple de l'acide polyacry- Lique. Lorsque l'on utilise un solvant organique, ce- lui-ci est choisi de façon à dissoudre les deux types de monomères tout en restant immiscible avec la seconde phase. Dans les deux types de polymérisation, on rè- gle la structure du copolymère obtenu en choisissant la proportion de monomère réticulant, la dose et le débit de dose d'irradiation appliqués au mélange de monomè- res. Le débit de dose est avantageusement d'envi- ron 0,01 à 0,25 Mrad/h (100 à 2500 Gy/h). La dose inté- grée nécessaire pour réaliser la copolymérisation et la réticulation est généralement d'environ 0,9 à 8 Mrad (9000 à 80000 Gy). Le taux de réticulation dépend en particulier de la valeur de la dose intégrée de rayonnements ioni- sants appliquée. Ce mode de fabrication du support de L'inven- tion présente de nombreux avantages qui sont liés, d'une part, à l'utilisation des rayonnements ionisants et, d'autre part, à la possibiLité d'adapter La struc- ture du copolymère à l'utilisation envisagée. En effet, l'utilisation de rayonnements io- nisants permet d'éviter l'adjonction de catalyseurs chimiques dont La présence pose des problèmes de bio- compatibilité. Par ailleurs, la réaction de copolyméri- sation et de réticulation permet d'obtenir directement un support en particules utilisable pour la fixation de molécules biologiques, selon un mode opératoire simple qui conduit à un prix de revient avantageux du support. De plus, en réglant de façon appropriée les proportions de monomères à fonction chimique réactive et de monomères réticulants, on peut adapter les pro- priétés mécaniques du support à L'utiLisation envisagée et disposer de la quantité voulue de fonctions chimi- ques réactives accessibles. Ainsi, on peut obtenir un support ayant des propriétés mécaniques équivalentes à celles des sup- ports inertes utilisés précédemment et obtenir simulta- nément des propriétés physicochimiques améliorées pour la fixation de la substance biologique, ce qui conduit à une meilleure réactivité du support. De tels supports présentent en particulier des affinités ioniques spéci- fiques pour les substances biologiques choisies ou syn- thétiques. Ainsi, lorsque L'on met en contact le subs- trat avec une substance biologique, celle-ci est atti- rée sur le support et on peut La fixer ensuite sur ce support en créant des liaisons entre les molécules de la substance biologique, par exemple par réticulation au moyen d'un réactif approprié tel que le glutaral- déhyde ou le carbodiimide. L'invention a donc également pour objet un procédé de préparation d'un support solide sous forme de particu- Les sur LequeL est fixée une. substance biologique, qui consiste à mettre en contact des particules du support soLide de l'invention avec une substance biologique en solution ou en suspension et à soumettre ensuite le support séparé de la soLution'ou de la suspension et ayant adsorbé la substance biologique à l'action d'un réactif capable de fixer ladite substance sur ledit support. Après cette réaction de fixation, on soumet le support ainsi traité à différents rinçages effectués par exemple au moyen de sérum physiologique, d'une so- Lution de glycine et/ou de solutions tampons. La granulométrie des particules du support en copolymère est choisie en fonction de l'utilisation en- visagée. GénéraLement la taille de particules se situe dans la gamme d'environ 10 à environ 5000 pm. Cette taille de particules peut être obtenue directement lorsque L'on réalise la polymérisation en émulsion en réglant de façon appropriée Les proportions des deux phases et la vitesse d'agitation. Lorsque l'on réalise La polymérisation en masse, on soumet le copolymère ob- tenu à un broyage puis à un tamisage pour isoler la fraction de particules ayant la granulométrie appro- priée. L'invention a aussi pour objet un support contenant une substance biologique, constituée par des particules du support en copolymère de l'invention sur lesquels est fixée une substance biologique. L'invention a de plus pour objet l'utilisa- tion d'un tel support, en particulier dans le domaine de la biologie, et notamment pour extraire ou éLiminer un élément biologique du sang, "in vitro" ou par circu- lation extracorporelle "ex vivo". Pour ces différentes applications, on fixe sur le support de l'invention une substance biologique capable de réagir avec L'élément biologique à extraire ou à éliminer du sang. A titre d'exemple, on peut utiliser le sup- port de L'invention pour extraire ou éliminer un anti- gène du sang après avoir fixé sur ce support L'anti- corps correspondant, en particulier L'anticorps mono- clonal correspondant. On peut aussi utiliser Le support de L'invention pour extraire ou éliminer un anticorps du sang en fixant sur le support l'antigène correspon- dant. On peut de mime éliminer un substrat d'enzyme du sang en utilisant le support de L'invention sur lequel a été fixée L'enzyme correspondante. D'autres caractéristiques et avantages de L'invention apparaîtront mieux à la lecture de la des- cription qui suit donnée bien entendu à titre illustra- tif et non limitatif en référence au dessin annexé sur LequeL: - La figure I représente de façon schématique un épurateur pLasmatique sur colonne, - La figure 2 représente un autre type d'épu- rateur plasmatique sur colonne, et - la figure 3 représente schématiquement une installation d'épuration sur sang total sur colonne. Les supports en particules de l'invention sur lesquels ont été fixées des substances biologiques peu- vent être utilisés pour l'épuration du sang total ou du plasma sanguin dans les épurateurs représentés sur les figures 1 à 3. Sur la figure 1, qui illustre l'épuration en continu du plasma sanguin, on voit que l'épurateur com- prend une colonne 1 contenant le support de l'inven- tion, un séparateur de cellules 3 pour isoler le plasma sanguin du sang à épurer et un collecteur 5 dans lequel sont introduits, d'une part, les cellules séparées (en 3) du sang à traiter et, d'autre part, le plasma épuré. Dans cette instaltlation, une première con- duite 7 munie d'une pompe 9 et d'un moyen de mesure de la pression 11 sert à introduire le sang provenant du patient dans le séparateur de cellules 3. Dans ce sépa- rateur, les cellules sont évacuées par la conduite 13 vers le collecteur 5 tandis que le plasma est dirigé par la conduite 15 munie d'une pompe 17 dans la colonne 1 contenant le support de l'invention. A la sortie de la colonne 1, le plasma purifié est évacué par la con- duite 19 munie d'un moyen de mesure de pression 21 dans le collecteur 5 qui constitue, de plus, un système de sécurité pour éviter la présence de bulles dans le sang ainsi reconstitué. Celui-ci est évacué par la conduite 23 munie du moyen de mesure de pression 25 dans le système circulatoire du patient. Ainsi, les conduites 7 et 23 qui servent respectivement à l'introduction du sang dans te dispositif et à son retour dans le système circulatoire sont montées en dérivation sur une veine du patient. Sur la figure 2, on a représenté un disposi- tif d'épuration dans lequel l'épuration du plasma se * fait de façon discontinue alors que le système est par- couru en continu par le sang du patient. On retrouve la plupart des constituants du système épurateur de la fi- gure 1 et ils portent les mêmes références. Dans ce cas, le plasma sanguin sortant du séparateur de cellu- les 3 est purifié en discontinu dans les récipients 31 et 33 contenant le support de l'invention. Dans ce but, le plasma mis en circulation par la pompe 17 peut être extrait du circuit et introduit dans le récipient 31 par la vanne de soutirage 18. Après purification dans le récipient 31, le plasma épuré est réintroduit en amont de la pompe 17 par la conduite 16 alors que la vanne 14 est fermée. Sur la figure 3, on a représenté un épurateur sur sang total. Dans ce cas, l'installation correspond sensibLement au schéma de La figure 1, mais Le sépara- teur de celLules 3, la conduite 13 et la pompe 17 ont été supprimés puisque l'épuration est réalisée directe- ment sur le sang provenant du patient. Les exemples suivants sont donnés bien enten- du à titre non limitatif pour illustrer la préparation des supports en copolymére de L'invention, La fixation sur ces supports d'une substance biologique et Leur utilisation pour l'épuration plasmatique. I. EXEMPLES DE PREPARATION DE SUPPORTS Les exemples 1 à 6 illustrent la préparation de supports en copolymère de méthacrylate de diméthyla- minoéthyle et de triméthacryLate de triméthylol propane dans des conditions différentes; les exemples 1 à 5 se référent à une polymérisation en masse, alors que l'exemple 6 concerne la polymérisation en émulsion. L'exemple 7 illustre la préparation d'un support en co- polymère d'acide acrylique (AA) et de triméthacrylate de triméthylol propane (TMATMP) et l'exemple 8 illustre la préparation d'un support en copolymère d'acroléine et de triméthacrylate de triméthylol propane. EXEMPLE 1: On prépare un mélange de monomères comprenant % en poids de méthacrylate de diméthylaminoéthyle (MADAM) et 70% en poids de triméthacrylate de triméthy- lol propane et on désoxygène le mélange en le soumet- tant à deux dégazages successifs sous vide, puis on l'introduit dans une ampoule et on l'y maintient sous -2 une pression réduite de 5.10 Torr (6,75 Pa). On sosu- met alors l'ampoule à une irradiation au moyen de rayonnements y issus d'une source de cobalt 60 en uti- lisant un débit de dose de 0,150 Mrad/h (1500 Gy/h) et en réalisant l'irradiation pendant 17 h. Après cette irradiation, le produit obtenu est broyé et tamisé à la granulométrie désirée. EXEMPLE 2: On prépare comme dans l'exemple 1 un mélange de monomères contenant 30% en poids de méthacrylate de diméthyLaminoéthyLe et 70% en poids de triméthacrylate de triméthylol propane et on le soumet à une irradia- tion au moyen de rayonnements y en utilisant un débit de dose de 0,029 Mrad/h (290 Gy/h) et en réalisant l'irradiation pendant 110 h. Après polymérisation, on soumet le produit obtenu à un broyage et on tamise le produit broyé à la granulométrie désirée. EXEMPLE 3 On prépare comme dans l'exemple 1 un mélange de monomères contenant 40% en poids de méthacrylate de diméthylaminoéthyle et 60% en poids de triméthacrylate de triméthylol propane. On traite le mélange comme dans l'exemple 1 et on le polymérise dans les mêmes condi- tions que celles de l'exemple 1. Après irradiation, on soumet également le produit obtenu à un broyage. EXEMPLE 4: On prépare comme dans l'exemple 1 un mélange de monomères comprenant comme dans l'exemple 1, 30% en poids de méthacrylate de diméthylaminoéthyle et 70% en poids de triméthacrylate de triméthylol propane. On traite le mélange comme dans l'exemple 1 pour le dé- soxygéner et on le laisse sous une atmosphère inerte d'azote. On réalise ensuite la polymérisation en uti- lisant un accélérateur d'électrons d'une énergie de 3 MeV, d'une intensité de 400 pA en laissant le mélange dans l'accélérateur pendant une durée suffisante pour que la dose intégrée appliquée soit de 4 Mrad. Après polymérisation, le support est ensuite broyé et tamisé à la granulométrie désirée. EXEMPLE 5: On utilise le même mode opératoire que dans l'exemple 4 mais avec un mélange de monomères compre- nant 80% en poids de méthacrylate de diméthylami- noéthyle et 20% en poids de triméthacrylate de trimé- thylol propane. EXEMPLE 6 Dans cet exemple, on réalise la polymérisa- tion en émulsion. On prépare tout d'abord un mélange de monomères comprenant 30% en poids de méthacrylate de diméthylaminoéthyle et 70% en poids de triméthacrylate de triméthylol propane et on soumet Le mélange à deux dégazages successifs comme dans l'exemple 1. On prépare ensuite l'émulsion dans un réacteur équipé d'un dispo- sitif d'agitation en dispersant le mélange de monomères dans une phase aqueuse saturée en chlorure de sodium, légèrement basique, contenant 7,5.102 mol/L de- NaOH. Le rapport pondérai de la phase organique sur la phase aqueuse est de 2/3 et la vitesse d'agitation utilisée pour préparer et maintenir les deux phases en émulsion est de 650 tours/min. On réalise ensuite La polymérisa- tion sous atmosphère d'azote dans le- réacteur, avec une vitesse d'agitation de 650 tours/min. en irradiant au moyen de rayonnements y à un débit de dose de 0,130 Mrad/h (1300 Gy/h) pendant 17 h, ce qui corres- pond à une dose intégrée de 2,2 Mrad (22100 Gy). On obtient ainsi des particules de copolymère ayant une granulométrie de 40 à 80 pm. Les conditions de fabrication et les résul- tats obtenus dans les exemples 1 à 6 sont récapitulées dans le tableau 1 annexé. EXEMPLE 7 On prépare un mélange de monomères comprenant % en poids d'acide acrylique (AA) et 10% en poids de triméthacrylate de triméthylol propane (TMATMP) et on le polymérise en masse, sans solvant, sous irradiation en utilisant un accélérateur d'électrons d'une énergie de 3 MeV et d'une intensité de 400 pA en laissant le \ mélange dans l'accélérateur pendant une durée suffisan- te pour que la dose intégrée appliquée soit de 8,16 Mrad et en opérant sous atmosphère d'azote avec un balayage de 100%. Après polymérisation, Le support est broyé puis tamisé pour isoler la fraction ayant une granulo- métrie de 200-400 pm. EXEMPLE 8 On prépare un mélange de monomères comprenant 70% en poids d'acroléine et 30X en poids de trimétha- crylate de triméthylol propane (TMATMP). On le polymé- rise ensuite en masse sous vide par irradiation au moyen de rayonnements gamma en utiLisant un débit de dose de 0,048 Mrad/h et en réaLisant l'irradiation pen- dant une durée telle que la dose intégrée appLiquée soit de 7,7 Mrad. Après cette irradiation, le produit obtenu est broyé et tamisé à la granulométrie désirée. II. FIXATION DE SUBSTANCES BIOLOGIQUES Les exemples 9 et 10 illustrent la fixation d'hématies sur les supports particulaires de l'inven- tion. La fixation d'hématies permet de réaliser une épuration spécifique d'anticorps anti-D humains qui est d'un grand intérêt pour le traitement des incompatibi- lités foetomaterneLLes Rhésus. En effet, les anticorps de groupe sanguin ont des spécificités divisées contre les déterminants anti- géniques portés à la surface des hématies, ce qui per- met de les extraire après fixation des hématies sur un support solide. L'exemple 11 illustre la fixation d'héparine qui présente la propriété de former des complexes sta- bles avec les lipoprotéines de faible densité associées au cholestérol. Ces complexes se forment par l'intermé- diaire de liaisons ioniques entre les groupes chargés négativement des polysaccharides (S03, COO, NHSO03), et les groupements positifs de la partie protéique des li- poprotéines (NH). L'exemple 12 illustre la fixation d'acide _-amino-caproique sur le support de l'exemple 7. Les exemples 13 et 14 illustrent la fixation de y-gLobulines sur Le support de l'exemple 7. L'exemple 15 illustre la fixation d'acide E-aminocaproique sur le support de l'exemple 8. Les exemples 16 et 17 illustrent la fixation d'-chymotrypsine sur Le support de l'exemple 8. Les exemples 18 et 19 illustrent la fixation de y-globulines sur le support de l'exemple 8. EXEMPLE 9: Fixation d'hématies On utilise les supports en copoLymère obtenus dans les exemples 1, 2, 3, 4 et 6, après avoir isolé les fractions ayant une granulométrie de 40 à 80 pm. On met en suspension Les particules de sup- port dans une solution tampon constituée par une solu- tion de saccharose-PBS (tampon au phosphate) ayant des concentrations respectives en saccharose et en PBS de 7 et de 3, les concentrations cumulées de ces deux compo- sés étant ajustées pour obtenir une osmolarité de 310 mOSM, en utilisant un rapport en volume de 1 entre les particules et la solution. On ajoute cette suspension goutte à goutte à une suspension ayant également un rapport en volume de 1 de globules rouges dans la même solution tampon en utilisant des quantités de suspen- sion telles qu'elles correspondent à 1 volume de parti- cules pour 0,4 volume de globules rouges. On soumet les suspensions à une agitation puis on laisse décanter les partièules et on élimine le surnageant. On prépare alors une solution de glutaral- déhyde dans la même solution tampon saccharose-PBS à 310 m OSM et pH 6, et on met les particules en suspen- sion dans cette solution de glutaraldéhyde à raison d'un volume de particules pour 5 volumes de solution de glutaraldéhyde. La concentration finale de glutaral- déhyde est de 0,12%. On laisse la réaction se poursui- vre pendant 20 min., à la température ambiante, sous une agitation rotative très lente. On sépare alors les particules de la solution et on les soumet à différents rinçages effectués à 4 C dans du sérum physiologique, puis à une incubation pendant une heure dans une solu- tion à 0,1 mol/l de glycine dans le tampon PBS à 4 C et à un rinçage final au moyen du tampon PBS. Dans ces conditions, la quantité d'hématies fixées sur les particules est d'environ 25000 hématies par mm, ce qui correspond au recouvrement de la surfa- ce des particules par une monocouche d'hématies. EXEMPLE 10: fixation d'hématies. On utilise le même mode opératoire que dans l'exemple 9, mais en utilisant le support en particules obtenu dans l'exemple 5, aprè,s avoir isolé la fraction ayant une granulométrie de 40 à 80 pm. On obtient ainsi un support sur lequel sont fixées environ 15000 héma- ties par mm. EXEMPLE 11: Fixation d'héparine. Dans cet exemple, on utilise le support obte- nu dans l'exemple 5, après avoir isolé la fraction de particules ayant une granulométrie de 160 à 315 pm. On lave tout d'abord les particules de sup- port dans une solution d'acide chlorhydrique 1N, puis on met en suspension 3 ml de particules dans 5 ml d'une solution d'héparine à 1000 u dans NaCl 0,1M à pH 3, et l'on maintient la suspension sous agitation rotative pendant 1h30 à 65 C. On sépare ensuite les particules et on les rince avec du sérum physiologique. On prépare ensuite une solution de glutaral- déhyde dans l'eau contenant 0,06% de glutaraldéhyde à pH 7. On met alors les particules en suspension dans la solution de glutaraldéhyde à raison d'un volume de par- ticules pour 5 volumes de solution et on les maintient dans la solution pendant une heure à la température ambiante sous agitation rotative. On sépare ensuite les particules de la solu- tion et on Les soumet à différents rinçages au moyen de sérum physiologique. EXEMPLE 12: Fixation d'acide ú-aminocaproique Dans cet exemple, on utilise le support de l'exemple 7 ayant une granulométrie de 200 à 400 pm. La fixation de l'acide E-aminocaproique se fait en deux étapes selon les schémas réactionnels sui- vants: 1) - activation des fonctions carboxyliques du copoly- mère par la carbodiimide: R N C +R-N=C=N-R - H2-C-O-C OH O NH l R 2) - couplage d'une molécule porteuse d'une fonction -NH2 R "C-O-C+R'-CH2-NH2--- -CH2-C-NH-CH-R+R-N=C=N-R+H20 O 0 NH 0 R Pour la première étape d'activation des fonc- tions carboxyliques du copolymère par la carbodiimide, on utilise une solution de carbodiimide à 50 mg/ml dans du tampon morpholinoéthylsulfonate (MES) 0,1M, pH 4,75, et l'on met en contact 100 g de copolymère avec 0,2 l de solution, pendant une heure à la température ambian- te. On effectue ensuite plusieurs lavages rapides du copolymère dans le tampon MES 0,1 M, pH 4,75. Pour la réaction de couplage, on utilise une solution à 10% d'acide Eaminocaproique dans le tampon MES 0,1M, pH 4,75, contenant 1% de Tween 20 et on met en contact 100 g du copolymère ayant subi le traitement d'activation avec 1 l de solution, pendant 17 h, à une température de 4 C. Après la réaction, on soumet le copolymère à plusieurs lavages dans Le tampon MES 0,1M, pH 4,75. On détermine ensuite la quantité d'acide E-aminocaproique fixé en dosant l'azote du copolymère par analyse élémentaire. Les résultats obtenus montrent que la quantité d'acide E-aminocaproïque fixé est de 8 g d'acide ú-aminocaproique pour 100g de ce copolymè- re, ce qui correspond à 4,8 mol d'acide E-aminocaproi- que pour 100 mol d'acide acrylique. EXEMPLE 13: Fixation de y-globuline Dans cet exemple, on utilise le support obte- nu dans l'exemple 7 ayant une granulométrie de -400 pm et on fixe tout. d'abord sur celui-ci de l'acide ú-aminocaproique en utilisant le même mode opératoire que dans l'exemple 12. On fixe ensuite sur le support ainsi traité des y-globulines marquées à l'iode 125.en utilisant le mode opératoire de l'exemple 12 pour la fixation de l'acide L-aminocaproique, en remplaçant l'acide E-aminocaproique par des y-globu- lines marquées et en utilisant une concentration en y-globulines de la solution de 1 mg/1 ml. En fin d'opération, on détermine la quantité de y-globulines fixées par mesure de la radioactivité; celle-ci est de 1 mg/g de copolymère. EXEMPLE 14: Fixation de y-globulines On utilise le support en copolymère obtenu dans l'exemple 7 ayant une granulométrie de 200-400 pm et on fixe directement sur celui-ci les y-globulines en utilisant'une solution de yglobulines dans le tampon MES ayant une concentration en y-globulines de 1 mg/ml et le mime mode opératoire que celui utilisé dans l'exemple 12 pour fixer l'acide t-aminocaproique. On détermine comme dans l'exemple 13 la quan- tité des y-globulines fixées sur le copolymère. celle- ci est de 4 à 8 mg/g de copolymère. EXEMPLE 15: Fixation d'acide L-aminocaproique Dans cet exemple, on utilise le support en copolymère obtenu dans l'exemple 8 après avoir isolé la fraction ayant une granulométrie de 100 à 200 pm, et on fixe sur celui-ci de l'acide J-aminocaproique selon le schéma réactionnel suivant -C// + NH2-R1-COOH) -C=N-R1-COOH+H20 \ en utilisant pour le couplage une solution à 10% d'aci- de E-aminocaproique dans le tampon acétate M/10, pH 5,3 contenant 1% de dodécylsulfate de sodium On met en contact 100 g de copolymère avec 1 l de cette solution, à une température de 37'C, pen- dant 2 h dans un bain-marie avec une agitation de va- et-vient. En fin de réaction, on lave le copolymère dans une solution tampon acétate M/10, pH 5,3, conte- nant 1% de dodécylsulfate de sodium, à 37 C, pendant 24 h, puis dans la mime solution tampon contenant 0,06% de dodécylsulfate de sodium à 37 C, pendant 24 h. On dé- termine ensuite la quantité d'acide F-aminocaproique fixé par dosage en retour des fonctions -COOH en bout de chaîne au moyen de NaOH. Dans ces conditions, on trouve que la quantité d'acide ú-aminocaproique fixé est de 32,1 g pour 100 g de copolymère, ce qui corres- pond à 19,6 mol d'acide a-aminocaproique pour 100 mol d'acroléine. EXEMPLE 16: Fixation d'x-chymotrypsine Dans cet exemple, on utilise le support en copolymère de l'exemple 8 après avoir isolé la fraction ayant une granulométrie de 100 à 200 pm. La réaction de couplage avec l'a-chymotryp- sine (NH2-mC) correspond au schéma réactionnel sui- vant: C +NH2-C- $-- CH=N-.C+H20 H Pour cette réaction de couplage, on utilise une solution d'"chymotrypsine à 2 g/l dans le tampon MES 0,1M, pH 7, et l'on met en contact 100 g de copoly- mère avec 1 l de cette solution, pendant 5 H, à 5 C, sous agitation magnétique. Après cette réaction, on soumet le copolymère à des lavages progressifs à 5 C pendant au moins 7 h, en utilisant successivement les solutions suivantes de forces ioniques différentes: - tampon MES 0,1M, pH 7, - tampon MES 0,1M, NaC 1M, pH 7, tampon MES 0,1M, NaC 1M, pH 7, - HCl 10 M, NaCl 1M, pH 3, et - Tris 0,01M, CoCl2 0,05M, pH 8. On détermine ensuite la quantité d'm-chymo- trypsine fixée par mesure de l'activité enzymatique. Cette mesure est effectuée à partir de l'hydrolyse de l'ester éthylique de l'acétyltyrosine (ATEE) par l'enzyme, qui est suivie par la consommation de NaOH pour maintenir le pH constant. On réalise l'hydrolyse dans une solution tam- pon Tris 0,05M, KCl 0,05M, CoCI2 0,01M à un pH de 8 pour l'"-chymotrypsine libre et à un pH de 11 pour l'"-chy- motrypsine liée. On trouve ainsi que l'activité de l'"-chymo- trypsine fixée sur le polymère est de 763 pmol/OH-/min/g. EXEMPLE 17: Fixation d'a-chymotrypsine Dans cet exemple, on utilise le support en copolymère obtenu dans l'exemple 8, après avoir isolé la fraction ayant une granulométrie de 100 à 200 pm. La réaction de coupLage avec L'"-chymotrypsine est effec- tuée après traitement du copotymère par le bisuLfite de sodium qui est un agent d'hydrophilisation. Ce traite- ment consiste à mettre en contact 100 g de copolymère avec 0,8 L d'une solution de bisulfite de sodium à 107,5 g/t l-à pH 5,3, pendant 5 h à 65'C, sous balayage d'azote. Après cette opération, on réalise le couplage de l'a-chymotrypsine dans les mêmes conditions que cel- les de l'exemple 16. Dans ces conditions, l'activité de l'a-chy- motrypsine fixée sur le polymère est de 1026 pmol/OH-/min/g. EXEMPLE 18: Fixation de y-globulines Dans cet exemple, on utilise le support en copolymère obtenu dans l'exemple 8 après avoir isolé La fraction ayant une granulométrie de 100 à 200 pu. La réaction de couplage avec les y-globulines (NH2-YG) correspond au schéma réactionnel suivant: t t -C +NH2-YG--G -CH=N-yG + H20 H et elle est effectuée dans les mêmes conditions que celles de l'exemple 15, en remplaçant l'acide E-amino- capro;que par des y-globulines marquées à l'iode 125 et en utilisant une concentration en y-globulines de la solution de 1 g/l. On détermine ensuite la quantité de y-globu- * lines fixéespar comptage de la radioactivité et l'on trouve ainsi que la quantité de y-globulines fixées est de 0,32 mg/g de copolymère. EXEMPLE 19: Fixation de y-globulines On utilise le support de l'exemple 8 après avoir isolé la fraction ayant une granulométrie de 100 23 2578439 à 200 pm. On réalise la fixation de Y-globulines mar- quées à l'iode 125 après avoir couplé à ce support de l'acide é-aminocaproique en utilisant le mode opéra- toire de l'exemple 15. On fixe ensuite les y-globulines comme dans l'exemple 13 après avoir activé les fonc- tions carboxyliques du support par la carbodiimide comme dans l'exemple i2 et on détermine la quantité de y-globulines marquées fixées par mesure de la radioac- tivité. On trouve ainsi que la quantité de y-globulines fixées est de 0,40 mg/g de support. III. UTILISATION DES SUPPORTS POUR L'EPURATION PLASMATIQUE EXEMPLES 20 à 22: Epuration "in vitro" d'anticorps anti-D humain. Dans ces exemples, on utilise le support en particules obtenu dans l'exemple 9 pour épurer des plasmas citratés contenant des anticorps antiD humain qui ont été prélevés sur différents malades. On dose tout d'abord les anticorps dans cha- cun des plasmas en utilisant une méthode semi-quantita- tive d'agglutination, puis on met en contact les plas- mas avec le support en particules, pendant une heure, à une température de 37 C, sous une agitation rotative, en utilisant différentes proportions de support par rapport au volume de plasma. En fin d'opération, on dose les quantités d'anticorps restant dans les plasmas en utilisant la même méthode semi-quantitative d'agglu- tination. Les résultats obtenus sont donnés dans le tableau 2 qui suit. TABLEAU 2 EXEMPLES 20 21 22 , . ii volume particules i 5 rapport -1 0, 5 0, 5 rapp rtvolume plasma 1 | 0, i,I ' Concentration initiale du plasma en anticorps anti-D 11,7 11,7 2,5 (pg/ml) Taux d'anticorps anti-D 48 38 75 épuré (%) ___ Au vu de ce tableau, on voit que les supports de l'invention sur lesquels ont ét.é fixées des hématies permettent d'obtenir des taux d'épuration élevés en an- ticorps anti-D humain. EXEMPLE 23: Epuration "in vitro" d'anticorps anti-D humain. Dans cet exemple, on utilise le support en particules sur lesquelles sont fixées les hématies, obtenu dans l'exemple 10 pour épurer des anticorps an- ti-D humain présents dans du plasma citraté prélevé sur un malade dont la concentration initiale en anticorps anti-D est de 2,5 pg/ml de plasma. On réalise l'épuration dans les mêmes condi- tions que celles de l'exempte 22 en utilisant un rap- port volume de particules/volume de plasma égaL à 0,5. Dans ces conditions, on obtient un taux d'épuration d'anticorps anti-D humain de 52%. EXEMPLE 24: Epuration plasmatique "in vitro" des lipo- protéines de faible densité associées au cholestérol. Dans cet exemple, on utilise le support en particules obtenu dans l'exemple 11 sur lequel est fixée de l'héparine, pour épurer les lipoprotéines de faible densité présentes dans un plasma prélevé sur un malade. On dose tout d'abord le cholestérol du plasma par une méthode colorimétrique après hydrolyse enzyma- tique, puis on met en contact le plasma avec le support en particules à raison d'un volume de support pour deux volumes de plasma, pendant 10 min, à une température de 37 C, sous agitation rotative. On détermine en fin d'opération la concentration en cholestérol du plasma et l'on trouve ainsi que pour une concentration initia- le de 2,68 g/L de cholestérol dans le plasma, la quan- tité de cholestérol épurée est de 0,88 mg/ml de support en particules, ce qui correspond à un taux d'épuration de 16 %. TABLEAU 1 EXEMPLES MADAM (%) TMATMP (%) Débit de dose Dose intégrée (Gy/h) (Gy) EX. 1 30 70 1 500 25 500 EX. 2 30 70 290 31 900 EX. 3 40 60 1 500 25 500 EX. 4 30 70 40 000 EX. 5 80 20 40 000 EX. 6 30 70 1 300 22 100 * MADAM: méthacrylate de diméthylaminoéthyle TMATMP: triméthacrylate de triméthylol propane. ut co O No REVENDICATIONS 1. Support solide capable de fixer une subs- tance biologique, caractérisé en ce qu'il est constitué par un copolymère: - d'au moins un monomère choisi parmi les monomères acryliques, Les monomères méthacryliques et les mono- mères allyLi#ques, porteurs d'au moins une fonction chimique réactive présentant une affinité pour la substance biologique à fixer, et - d'au moins un monomère réticulant comportant au moins deux fonctions éthyléniques réactives sous rayonne- ments ionisants. 2. Support selon la revendication 1, carac- térisé en ce que la fonction chimique réactive présen- tant une affinité pour la substance biologique à fixer est choisie parmi les fonctions amine primaire, amine secondaire, amine tertiaire, acide carboxylique, hy- droxyLe, aldéhyde et amide. 3. Support selon l'une quelconque des reven- dications 1 et 2, caractérisé en ce qu'il comprend: - 30 à 80% en poids dudit ou desdits monomères porteurs d'au moins une fonction chimique réactive présentant une affinité pour la substance biologique à fixer, et - de 20 à 70% en poids dudit ou desdits monomères réti- culants. 4. Support selon l'une quelconque des reven- dications I à 3, caractérisé en ce que le monomère por- teur d'au moins une fonction chimique présentant une affinité pour la substance biologique à fixer est un acrylate ou un méthacrylate de dialkylaminoalkyle. 5. Support selon la revendication 4, caracté- risé en ce que le monomère d'au moins une fonction chi- mique présentant une affinité pour la substance biolo- gique à fixer est le méthacrylate de diméthylamino- éthyle. 6. Support seLon L'une quelconque des reven- dications 1 à 3, caractérisé en ce que le monomère por- teur d'au moins une fonction chimique présentant une affinité pour la substance biologique à fixer est L'acide acrylique ou L'acide méthacrylique. 7. Support selon l'une quelconque des reven- dications 1 à 3, caractérisé en ce que le monomère por- teur d'au moins une fonction chimique présentant une affinité pour la substance biologique à fixer est l'acroléine. 8. Support selon l'une quelconque des reven- dications I à 3, caractérisé en ce que le monomère por- teur d'au moins une fonction chimique présentant une affinité pour la substance biologique à fixer est l'acrylate d'éthylène glycol. 9. Support selon l'une quelconque des reven- dications I à 8, caractérisé en ce que le monomère ré- ticulant est un polyacrylate ou un polyméthacrylate de polyoL. 10. Support selon la revendication 9, carac- térisé en ce que le monomére réticulant est choisi par- mi le diacrylate d'éthylène glycol, le diacrylate de tétraéthyLène glycol, le triacrylate de triméthylol propane, le diméthacrylate d'éthylène glycol, le di- méthacrylate de tétraéthylène glycol, le triméthacry- late de triméthylol propane, le tétracrylate de pen- taérythrol et le tétraméthacrylate de pentaérythrol. 11. Support selon l'une quelconque des reven- dications 1 à 3, caractérisé en ce qu'il est constitué par un copolymère de méthacrylate de diméthylamino- éthyLe et de triméthacrylate de triméthylol propane. 12. Procédé de préparation d'un support selon l'une quelconque des revendications 1 à 11, caractérisé en ce qu'il consiste à polymériser au moyen de rayonne- ments ionisants un mélange de monomères comprenant au 2;78439 moins un monomère choisi parmi les monomères acryli- ques, méthacryliques et allyliques, porteurs d'au moins une fonction chimique présentant une affinité pour la substance biologique à fixer et au moins un monomère réticulant comportant au moins deux fonctions éthyLéni- ques réactives sous rayonnements ionisants. 13. Procédé selon la revendication 12, carac- térisé en ce que les rayonnements ionisants sont choi- sis parmi. Les faisceaux d'électrons et les rayonne- ments y. 14. Procédé selon l'une quelconque des reven- dications 12 et 13, caractérisé en ce que l'on réalise la polymérisation en masse et en ce que l'on soumet ensuite le copolymère obtenu à un broyage et à un tami- sage. 15. Procédé selon l'une quelconque des reven- dications 12 et 13, caractérisé en ce que l'on réalise la polymérisation en émulsion. 16. Support contenant une substance biologi- que, caractérisé en ce qu'il est constitué par des par- ticules d'un support solide selon l'une quelconque des revendications 1 à 15 sur lequel est fixée une substan- ce biologique. 17. Procédé de préparation d'un support selon la revendication 16, caractérisé en ce qu'il consiste à mettre en contact les particules d'un support solide selon l'une quelconque des revendications 1 à 7 avec une substance biologique en solution ou en suspension et à soumettre ensuite le support séparé de la solution ou de la suspension et ayant absorbé ladite substance à l'action d'un réactif capable de fixer ladite substance sur le support. 18. Procédé selon la revendication 17, carac- térisé en ce que le réactif est le glutaraldéhyde. 19. Procédé selon la revendication 17, carac- térisé en ce que le réactif est le carbodiimide. 20. Utilisation du support selon la revendi- cation 16 pour extraire ou éliminer un élément biologi- que du sang, caractérisée en ce que la substance biolo- gique fixée sur ledit support est une substance capable de réagir avec ledit élément.